(57)【要約】【課題】着色感光性樹脂組成物、これを用いて製造されるカラーフィルタおよび前記カラーフィルタを含む表示装置の提供。【解決手段】本発明は、（Ａ）着色剤；（Ｂ）アルカリ可溶性樹脂；（Ｃ）光重合性化合物；（Ｄ）光重合開始剤；および（Ｅ）溶剤を含む着色感光性樹脂組成物であって、前記着色感光性樹脂組成物によって形成された膜の、下記式１で計算される平坦化特性（ＤＯＰ）値が、１５〜７５％である着色感光性樹脂組成物、これを用いて製造されたブラックマトリックス、カラムスペーサまたはブラックカラムスペーサを含むカラーフィルタ、および前記カラーフィルタを含む表示装置に関する。［式１］ＤＯＰ（％）＝｛（ａ−ｄ）／ａ｝×１００、０≦ｄ≦１．５ｕｍ、ｄ≦ａ≦ｂ【選択図】図１
2019086781.tif 000002
【特許請求の範囲】
【請求項１】
（Ａ）着色剤；
（Ｂ）アルカリ可溶性樹脂；
（Ｃ）光重合性化合物；
（Ｄ）光重合開始剤；および
（Ｅ）溶剤を含む着色感光性樹脂組成物であって、
前記着色感光性樹脂組成物によって形成された膜の、下記式１で計算される平坦化特性（ＤＯＰ）値が、１５〜７５％である着色感光性樹脂組成物：
［式１］
ＤＯＰ（％）＝｛（ａ−ｄ）／ａ｝×１００、０≦ｄ≦１．５ｕｍ、ｄ≦ａ≦ｂ
（前記式１中、
ａは、下部パターンの厚さで、ｄは、ａ＋ｃ−ｂの値であり、ｂおよびｃは、次のように定義される：
ｂは、着色感光性樹脂組成物によって平坦性が形成された膜の下部にパターンのない部分の厚さ、
ｃは、着色感光性樹脂組成物によって平坦性が形成された膜の最高点から下部パターンの最高点を除いた部分の厚さ）。
【請求項２】
前記着色感光性樹脂組成物の固形分含有量が１５重量％〜２２重量％の範囲内でＲｅｓｉｓｔの粘度が２．８〜４．２ｃＰである、請求項１に記載の着色感光性樹脂組成物。
【請求項３】
前記（Ａ）着色剤は、有機ブラック顔料、バイオレット顔料、青色顔料、およびカーボンブラックのうちの１つ以上を含む、請求項１に記載の着色感光性樹脂組成物。
【請求項４】
前記（Ｂ）アルカリ可溶性樹脂は、重量平均分子量５，０００〜２０，０００である、請求項１に記載の着色感光性樹脂組成物。
【請求項５】
前記（Ｂ）アルカリ可溶性樹脂は、酸価３０〜１００ｍｇ  ＫＯＨ／ｇである、請求項４に記載の着色感光性樹脂組成物。
【請求項６】
前記アルカリ可溶性樹脂は、化学式１で表される構造を含むアルカリ可溶性樹脂である、請求項１に記載の着色感光性樹脂組成物：
【化１】
2019086781.tif 000009
（Ｒ１およびＲ２は、互いに独立に、水素またはメチル基であり、ａおよびｂは、それぞれ独立に、１〜２０の整数である。）。
【請求項７】
前記アルカリ可溶性樹脂および前記光重合性化合物の総重量に対して、前記（Ｂ）アルカリ可溶性樹脂４０〜８０重量％、前記（Ｃ）光重合性化合物２０〜６０重量％含まれる、請求項１に記載の着色感光性樹脂組成物。
【請求項８】
前記有機ブラック顔料は、ラクタムブラック、アニリンブラック、およびペリレンブラックからなる群より選択される１つ以上であり；前記バイオレット顔料は、Ｃ．Ｉ．ピグメントバイオレット１４、１９、２３、２９、３２、３３、３６および３７からなる群より選択される１つ以上であり；前記青色顔料は、Ｃ．Ｉ．ピグメントブルーＢ１５：３、Ｂ１５：４、Ｂ１５：６、１６、６０、６１および６６からなる群より選択される１つ以上である、請求項３に記載の着色感光性樹脂組成物。
【請求項９】
前記着色感光性樹脂組成物は、熱開始剤、充填剤、硬化剤、界面活性剤、密着促進剤、酸化防止剤、紫外線吸収剤、および凝集防止剤からなる群より選択される１種以上の（Ｆ）添加剤をさらに含むことを特徴とする、請求項１に記載の着色感光性樹脂組成物。
【請求項１０】
前記着色感光性樹脂組成物中の固形分の総重量に対して、（Ａ）着色剤１３〜５０重量％、（Ｂ）アルカリ可溶性樹脂５〜６０重量％、（Ｃ）光重合性化合物５〜５０重量％、および（Ｄ）光重合開始剤０．０５〜１０重量％を含み、前記着色感光性樹脂組成物の総重量に対して、（Ｅ）溶剤７８〜８５重量％を含むことを特徴とする、請求項１に記載の着色感光性樹脂組成物。
【請求項１１】
前記着色感光性樹脂組成物中の固形分の総重量に対して、（Ｆ）添加剤が０．０１〜１０重量％さらに含まれることを特徴とする、請求項１０に記載の着色感光性樹脂組成物。
【請求項１２】
請求項１〜１１のいずれか１項に記載の着色感光性樹脂組成物で製造されたブラックマトリックス、カラムスペーサまたはブラックカラムスペーサを含むカラーフィルタ。
【請求項１３】
請求項１２に記載のカラーフィルタを含む表示装置。
【発明の詳細な説明】
【技術分野】
【０００１】
本発明は、着色感光性樹脂組成物、前記組成物を用いて製造されるカラーフィルタおよび前記カラーフィルタを含む表示装置に関する。
【背景技術】
【０００２】
カラーフィルタは、撮像素子、液晶表示装置（ＬＣＤ）などの各種表示装置に広く用いられるもので、その応用範囲が急速に拡大している。前記撮像素子、液晶表示装置などに用いられるカラーフィルタは、レッド（Ｒｅｄ）、グリーン（Ｇｒｅｅｎ）、およびブルー（Ｂｌｕｅ）の３つのカラーの着色パターンからなるか、イエロー（Ｙｅｌｌｏｗ）、マゼンタ（Ｍａｇｅｎｔａ）、およびシアン（Ｃｙａｎ）の３つのカラーの着色パターンからなる。
【０００３】
前記カラーフィルタそれぞれの着色パターンは、一般的に、顔料または染料などの着色剤、アルカリ可溶性樹脂、光重合性化合物、光重合開始剤、および溶剤を含む着色感光性樹脂組成物を用いて形成される。前記着色感光性樹脂組成物を用いた着色パターンの加工は、通常、リソグラフィ工程で行われている。
【０００４】
着色感光性樹脂は、カラーフィルタ、液晶表示材料、有機発光素子、ディスプレイなどの必須材料である。例として、カラー液晶ディスプレイのカラーフィルタには、レッド、グリーン、ブルーのコントラストと発色効果を高めるために、着色層間の境界部分に黒色感光性組成物を用いた遮光層を形成する。また、最近は、アレイ基板上に位置することで、ブラックマトリックスの役割だけでなく、セルギャップ保持用スペーサも形成して一度に多様な役割が可能となるように要求されている。これによって、基本的な遮光のための光学効果だけでなく、弾性率および信頼性が良い特性を必要とする。
【０００５】
このような要求に合わせて、特許文献１では、硬化膜の形成時、弾性回復率、解像度、耐薬品性が改善された着色感光性樹脂組成物が記述されている。しかし、従来技術は、一般的な共重合体を用いてＮＭＰ溶出信頼性が十分でないだけでなく、段差の実現においても工程マージンの問題を完璧に解決していない。したがって、より改善された着色感光性樹脂組成物の開発が必要である。
【先行技術文献】
【特許文献】
【０００６】
【特許文献１】韓国登録特許第１０−１６５８３７４号公報
【発明の概要】
【発明が解決しようとする課題】
【０００７】
本発明は、上記の従来技術の問題点を解決するためになされたものであって、着色剤、アルカリ可溶性樹脂、光重合性化合物、光重合開始剤、および溶剤を含み、平坦化特性（ｄｅｇｒｅｅ  ｏｆ  ｐｌａｎａｒｉｚａｔｉｏｎ：ＤＯＰ）および光遮断性に優れるだけでなく、弾性回復率、パターン形状および耐薬品性、解像度に優れた着色感光性樹脂組成物を提供することを目的とする。
【０００８】
また、本発明は、上述した着色感光性樹脂組成物を用いてカラムスペーサとブラックマトリックスを同時に一体型に形成したブラックマトリックスおよび／またはカラムスペーサを含むカラーフィルタおよび前記カラーフィルタを備えた液晶表示装置を提供することを目的とする。
【課題を解決するための手段】
【０００９】
本発明は、（Ａ）着色剤；（Ｂ）アルカリ可溶性樹脂；（Ｃ）光重合性化合物；（Ｄ）光重合開始剤；および（Ｅ）溶剤を含む着色感光性樹脂組成物であって、
前記着色感光性樹脂組成物によって形成された膜の、下記式１で計算される平坦化特性（ＤＯＰ）値が、１５〜７５％である着色感光性樹脂組成物を提供する。
【００１０】
［式１］
ＤＯＰ（％）＝｛（ａ−ｄ）／ａ｝×１００、０≦ｄ≦１．５ｕｍ、ｄ≦ａ≦ｂ
【００１１】
前記式１中、
ａは、下部パターンの厚さで、ｄは、ａ＋ｃ−ｂの値であり、ｂおよびｃは、次のように定義される：ｂは、着色感光性樹脂組成物によって平坦性が形成された膜の下部にパターンのない部分の厚さ、ｃは、着色感光性樹脂組成物によって平坦性が形成された膜の最高点から下部パターンの最高点を除いた部分の厚さを意味する。
【００１２】
本発明は、前述した着色感光性樹脂組成物で製造されたブラックマトリックス、カラムスペーサまたはブラックカラムスペーサを含むカラーフィルタを提供する。
【００１３】
本発明は、前述したカラーフィルタを含む表示装置を提供する。
【発明の効果】
【００１４】
本発明は、平坦化特性（ｄｅｇｒｅｅ  ｏｆ  ｐｌａｎａｒｉｚａｔｉｏｎ：ＤＯＰ）および光遮断性に優れるだけでなく、弾性回復率、パターン形状および耐薬品性、解像度に優れるという利点がある。
【００１５】
また、本発明は、前述した着色感光性樹脂組成物を用いてカラムスペーサとブラックマトリックスとを同時に一体型に形成したブラックマトリックスおよび／またはカラムスペーサを含むカラーフィルタおよび前記カラーフィルタを備えた液晶表示装置を製造可能である。
【図面の簡単な説明】
【００１６】
【図１】本発明の平坦化特性（ｄｅｇｒｅｅ  ｏｆ  ｐｌａｎａｒｉｚａｔｉｏｎ：ＤＯＰ）を示す図である。
【発明を実施するための形態】
【００１７】
本発明は、着色剤、アルカリ可溶性樹脂、光重合性化合物、光重合開始剤、および溶剤を含み、平坦化特性が１５〜７５％の範囲の値を有することにより、平坦化特性（ｄｅｇｒｅｅ  ｏｆ  ｐｌａｎａｒｉｚａｔｉｏｎ：ＤＯＰ）および光遮断性に優れるだけでなく、弾性回復率、パターン形状および耐薬品性、解像度に優れた着色感光性樹脂組成物を提供する。
【００１８】
本発明の平坦化特性（ＤＯＰ）値は、下記式１で計算され、前記着色感光性樹脂組成物によって形成された膜の平坦化特性（ＤＯＰ）値は、１５〜７５％の場合に好ましい。下記式１は、図１に示すように、ａ〜ｄの値によって計算される。
【００１９】
［式１］
ＤＯＰ（％）＝｛（ａ−ｄ）／ａ｝×１００、０≦ｄ≦１．５ｕｍ、ｄ≦ａ≦ｂ
【００２０】
前記式１中、
ａは、下部パターンの厚さで、ｄは、ａ＋ｃ−ｂの値であり、ｂおよびｃは、次のように定義される：ｂは、着色感光性樹脂組成物によって平坦性が形成された膜の下部にパターンのない部分の厚さ、ｃは、着色感光性樹脂組成物によって平坦性が形成された膜の最高点から下部パターンの最高点を除いた部分の厚さを意味する。
【００２１】
本発明において、平坦性とは、下部基材に形成されているパターン上に組成物が塗布された時、下部にパターンのない部分の塗膜の厚さが一定に形成されることを意味する。すなわち、開口部の位置の偏差が最小化された状態を意味するのである。
【００２２】
前記平坦化特性（ＤＯＰ）値は、パネルを構成する各レイヤの設計値に応じて平坦化特性要求値に差がありうるが、好ましくは１５〜７５％、より好ましくは３０〜６０％であってもよい。これは、着色感光性樹脂組成物の固形分含有量が１５重量％〜２２重量％の範囲内で粘度が２．８〜４．２ｃＰの場合に現れる特性である。平坦化特性値が前記範囲未満の場合、光学密度が低くなって、遮光特性が不良になってバックライトから光の漏れる問題、および外部光に対する視認性の問題が発生しうる。また、前記範囲を超える場合、段差が低くなって、段差生成が不良でスペーサの役割を果たせない問題が発生し、液晶マージンが不良になって製品の製造歩留まりに大きな影響を与えることがある。さらに、本発明は、平坦化特性値が３０〜６０％の範囲を有する場合、著しく優れた弾性回復率を示すことができる。
【００２３】
（Ａ）着色剤
本発明において、着色剤は、可視光線に遮光性のあるものを使用し、好ましくは、本発明の着色剤は、有機ブラック顔料、バイオレット顔料、および青色顔料を含むことができ、カーボンブラックを追加的にさらに含んでもよいが、これに制限されない。
【００２４】
前記有機ブラック顔料は、ラクタムブラック、アニリンブラック、およびペリレンブラックからなる群より選択される１種以上を含み、好ましくは、ラクタムブラックを含む。前記有機ブラック顔料を含むことにより、光学密度を向上させることができ、誘電率および透過度の面においても有利である。
【００２５】
前記バイオレット顔料は、４００〜６００ｎｍの領域における透過率を減少させて光学密度（ｏｐｔｉｃａｌ  ｄｅｎｓｉｔｙ、Ｏ．Ｄ）を向上させる役割を果たす。また、前記バイオレット顔料の使用により有機ブラック顔料の含有量を低減可能で、着色感光性樹脂組成物の信頼性を向上させることができる。前記バイオレット顔料はその種類を特に限定するものではないが、Ｃ．Ｉ．ピグメントバイオレット１４、１９、２３、２９、３２、３３、３６および／または３７などを使用することが好ましく、Ｃ．Ｉ．ピグメントバイオレット２９を使用することがより好ましい。
【００２６】
また、前記青色顔料は、中心金属を含まない化合物で、前記中心金属を含まない青色顔料を使用することにより、工程上に使用される液晶との接触時に問題を引き起こさず、装備の駆動にメリットを確保することができる。本発明において、前記青色顔料は、中心金属を含まない化合物であればその種類を特に限定するものではないが、Ｃ．Ｉ．ピグメントブルーＢ１５：３、Ｂ１５：４、Ｂ１５：６、１６、６０、６１および／または６６などを使用することが好ましく、Ｃ．Ｉ．ピグメントブルー６０を使用することがより好ましい。
【００２７】
本発明において、前記着色剤は、着色感光性樹脂組成物中の固形分の総重量に対して１３〜５０重量％含まれ、好ましくは２５〜４５重量％含まれる。前記着色剤が１３〜５０重量％の範囲に含まれると、光学密度に優れる効果を得ることができる。
【００２８】
本発明の着色剤にカーボンブラックがさらに含まれると、光学密度に優れた着色感光性樹脂組成物を得ることができる。
【００２９】
本発明において、着色感光性樹脂組成物中の固形分とは、溶剤を除去した成分の合計を意味する。
【００３０】
また、前記着色剤は、顔料の粒径が均一に分散した顔料分散液を使用することが好ましい。顔料の粒径を均一に分散させるための方法の例としては、顔料分散剤（ａ１）を含有させて分散処理する方法などが挙げられ、前記方法により顔料が溶液中に均一に分散した状態の顔料分散液を得ることができる。
【００３１】
（ａ１）顔料分散剤
前記顔料分散剤は、顔料の脱凝集および安定性維持のために添加するもので、顔料分散剤の具体例としては、陽イオン系、陰イオン系、非イオン系、両性系、ポリエステル系、ポリアミン系などの界面活性剤などが挙げられ、これらは、それぞれ単独または２種以上を組み合わせて使用することができる。
【００３２】
前記陽イオン系界面活性剤の具体例としては、ステアリルアミン塩酸塩およびラウリルトリメチルアンモニウムクロライドなどのアミン塩または４級アンモニウム塩などが挙げられる。
【００３３】
前記陰イオン系界面活性剤の具体例としては、ラウリルアルコール硫酸エステルナトリウムおよびオレイルアルコール硫酸エステルナトリウムなどの高級アルコール硫酸エステル塩類、ラウリル硫酸ナトリウムおよびラウリル硫酸アンモニウムなどのアルキル硫酸塩類、ドデシルベンゼンスルホン酸ナトリウムおよびドデシルナフタレンスルホン酸ナトリウムなどのアルキルアリールスルホン酸塩類などが挙げられる。
【００３４】
前記非イオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロック共重合体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、およびポリオキシエチレンアルキルアミンなどが挙げられる。
【００３５】
その他、ポリオキシエチレンアルキルエーテル類、ポリオキシエチレンアルキルフェニルエーテル類、ポリエチレングリコールジエステル類、ソルビタン脂肪酸エステル類、脂肪酸変性ポリエステル類、３級アミン変性ポリウレタン類、およびポリエチレンイミン類などが挙げられる。
【００３６】
また、前記顔料分散剤は、ブチルメタクリレート（ＢＭＡ）またはＮ，Ｎ−ジメチルアミノエチルメタクリレート（ＤＭＡＥＭＡ）を含むアクリレート系分散剤（以下、アクリレート系分散剤）を含むことが好ましい。前記アクリレート系分散剤は、リビング制御方法によって製造されたものを使用することが好ましく、市販品としては、ＤＩＳＰＥＲ  ＢＹＫ−２０００、ＤＩＳＰＥＲ  ＢＹＫ−２００１、ＤＩＳＰＥＲ  ＢＹＫ−２０７０、またはＤＩＳＰＥＲ  ＢＹＫ−２１５０などが挙げられ、前記アクリレート系分散剤は、それぞれ単独または２種以上を混合して使用することができる。
【００３７】
前記顔料分散剤は、アクリレート系分散剤のほか、他の樹脂タイプの顔料分散剤を使用してもよい。前記他の樹脂タイプの顔料分散剤としては、公知の樹脂タイプの顔料分散剤、特に、ポリウレタン、ポリアクリレートに代表されるポリカルボン酸エステル、不飽和ポリアミド、ポリカルボン酸、ポリカルボン酸の（部分的）アミン塩、ポリカルボン酸のアンモニウム塩、ポリカルボン酸のアルキルアミン塩、ポリシロキサン、長鎖ポリアミノアミドホスフェート塩、ヒドロキシル基−含ポリカルボン酸のエステルおよびこれらの改質生成物、またはフリー（ｆｒｅｅ）カルボキシル基を有するポリエステルとポリ（低級アルキレンイミン）との反応によって形成されたアミドまたはこれらの塩のような油質の分散剤；（メタ）アクリル酸−スチレンコポリマー、（メタ）アクリル酸−（メタ）アクリレートエステルコポリマー、スチレン−マレイン酸コポリマー、ポリビニルアルコール、またはポリビニルピロリドンのような水溶性樹脂または水溶性ポリマー化合物；ポリエステル；改質ポリアクリレート；エチレンオキシド／プロピレンオキシドの付加生成物；およびホスフェートエステルなどが挙げられる。
【００３８】
前記他の樹脂タイプの顔料分散剤の市販品としては、陽イオン系樹脂分散剤としては、例えば、ＢＹＫ（ビック）ケミー社の商品名：ＤＩＳＰＥＲ  ＢＹＫ−１６０、ＤＩＳＰＥＲ  ＢＹＫ−１６１、ＤＩＳＰＥＲ  ＢＹＫ−１６２、ＤＩＳＰＥＲ  ＢＹＫ−１６３、ＤＩＳＰＥＲ  ＢＹＫ−１６４、ＤＩＳＰＥＲ  ＢＹＫ−１６６、ＤＩＳＰＥＲ  ＢＹＫ−１７１、ＤＩＳＰＥＲ  ＢＹＫ−１８２、ＤＩＳＰＥＲ  ＢＹＫ−１８４；ＢＡＳＦ社の商品名：ＥＦＫＡ−４４、ＥＦＫＡ−４６、ＥＦＫＡ−４７、ＥＦＫＡ−４８、ＥＦＫＡ−４０１０、ＥＦＫＡ−４０５０、ＥＦＫＡ−４０５５、ＥＦＫＡ−４０２０、ＥＦＫＡ−４０１５、ＥＦＫＡ−４０６０、ＥＦＫＡ−４３００、ＥＦＫＡ−４３３０、ＥＦＫＡ−４４００、ＥＦＫＡ−４４０６、ＥＦＫＡ−４５１０、ＥＦＫＡ−４８００；Ｌｕｂｒｉｚｏｌ社の商品名：ＳＯＬＳＰＥＲＳ−２４０００、ＳＯＬＳＰＥＲＳ−３２５５０、ＮＢＺ−４２０４／１０；川研ファインケミカル社の商品名：ヒノアクト（ＨＩＮＯＡＣＴ）Ｔ−６０００、ヒノアクトＴ−７０００、ヒノアクトＴ−８０００；味の素社の商品名：アジスパー（ＡＪＩＳＰＵＲ）ＰＢ−８２１、アジスパーＰＢ−８２２、アジスパーＰＢ−８２３；共栄社化学社の商品名：フローレン（ＦＬＯＲＥＮＥ）ＤＯＰＡ−１７ＨＦ、フローレンＤＯＰＡ−１５ＢＨＦ、フローレンＤＯＰＡ−３３、フローレンＤＯＰＡ−４４などが挙げられる。
【００３９】
前記アクリレート系分散剤のほか、他の樹脂タイプの顔料分散剤は、それぞれ単独または２種以上を混合して使用することができ、アクリレート系分散剤と併用して使用してもよい。
【００４０】
前記顔料分散剤は、着色剤１重量部に対して０超過１重量部以下で含まれ、好ましくは０．０５〜０．５重量部含まれる。前記０超過１重量部以下で顔料分散剤が含まれると、均一に分散した顔料が得られるので、好ましい。
【００４１】
（Ｂ）アルカリ可溶性樹脂
本発明に使用されるアルカリ可溶性樹脂（Ｂ）は、パターンを形成する時の現像処理工程で用いられるアルカリ現像液に対して可溶性を付与する成分である。
【００４２】
本発明に係るアルカリ可溶性樹脂（Ｂ）は、本発明の溶媒に溶解可能で光または熱の作用に対する反応性を有し、アルカリ性現像液に溶解可能な樹脂であれば、その種類を特に制限なく使用することができる。具体的には、カルボキシル基含有単量体およびこれと共重合可能な単量体などを使用することができる。
【００４３】
具体的には、カルボキシル基含有単量体としては、例えば、（メタ）アクリル酸、クロトン酸、α−クロロアクリル酸、ケイ皮酸などの不飽和モノカルボン酸；マレイン酸、フマル酸、イタコン酸、シトラコン酸、メサコン酸などの不飽和ジカルボン酸；不飽和トリカルボン酸などの分子中に１個以上のカルボキシル基を有する不飽和カルボン酸などが挙げられる。これらは、単独または２種以上混合して使用することができる。本発明において、カルボキシル基含有単量体に相当する不飽和カルボン酸は、酸無水物であってもよいし、具体的には、マレイン酸無水物、イタコン酸無水物、シトラコン酸無水物などが挙げられる。また、前記不飽和カルボン酸は、そのモノ（２−メタクリロイルオキシアルキル）エステルであってもよいし、例えば、コハク酸モノ（２−アクリロイルオキシエチル）、コハク酸モノ（２−メタクリロイルオキシエチル）、フタル酸モノ（２−アクリロイルオキシエチル）、フタル酸モノ（２−メタクリロイルオキシエチル）などが挙げられる。さらに、前記不飽和カルボン酸は、その両末端ジカルボキシ重合体のモノ（メタ）アクリレートであってもよいし、例えば、ω−カルボキシポリカプロラクトンモノアクリレート、ω−カルボキシポリカプロラクトンモノメタクリレートなどが挙げられる。
【００４４】
カルボキシル基含有単量体と共重合可能な他の単量体の具体例としては、３，４−エポキシトリシクロ［５．２．１．０２，６］デカン−９−イルアクリレート、３，４−エポキシトリシクロ［５．２．１．０２，６］デカン−８−イルアクリレートなどの３，４−エポキシトリシクロ［５．２．１．０２，６］デカン環を有する単量体、ジシクロペンテン環（トリシクロ［５．２．１．０２，６］−３−デセン環）を有する単量体；スチレン、α−メチルスチレン、ｏ−ビニルトルエン、ｍ−ビニルトルエン、ｐ−ビニルトルエン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテルなどの芳香族ビニル化合物；メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレー���、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレートなどの不飽和カルボン酸アミノアルキルエステル類；酢酸ビニル、プロピオン酸ビニル、酪酸ビニル、安息香酸ビニルなどのカルボン酸ビニルエステル類；ビニルメチルエーテル、ビニルエチルエーテルなどの不飽和エーテル類；アクリロニトリル、メタクリロニトリル、α−クロロアクリロニトリル、シアン化ビニリデンなどのシアン化ビニル化合物；アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；マレイミド、Ｎ−フェニルマレイミド、Ｎ−シクロヘキシルマレイミドなどの不飽和イミド類；１，３−ブタジエン、イソプレン、クロロプレンなどの脂肪族共役ジエン類；ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基またはモノメタクリロイル基を有する巨大単量体類；炭素数２〜４の環状エーテル構造とエチレン性不飽和結合を有する単量体；３−（メタクリロイルオキシメチル）オキセタン、３−（メタクリロイルオキシメチル）−３−エチルオキセタン、３−（メタクリロイルオキシメチル）−２−トリフルオロメチルオキセタン、３−（メタクリロイルオキシメチル）−２−フェニルオキセタン、２−（メタクリロイルオキシメチル）オキセタン、２−（メタクリロイルオキシメチル）−４−トリフルオロメチルオキセタンなどの不飽和オキセタン化合物；メチルグリシジル（メタ）アクリレートなどの不飽和オキシラン化合物；炭素数４〜１６のシクロアルカンまたはジシクロアルカン環で置換された（メタ）アクリレート；などが挙げられる。これらは、単独または２種以上混合して使用することができる。
【００４５】
本発明のアルカリ可溶性樹脂は、カルボキシル基含有単量体およびこれと共重合して化学式１の構造を形成可能な単量体との共重合体がより好ましいことがある。化学式１で表される構造を含むアルカリ可溶性樹脂を使用するのが、硬度、耐溶剤性、耐熱性が優れた高性能の硬化被膜が形成されるということを見出し、保存安定性まで改善する面から、より好ましい。
【００４６】
【化１】
2019086781.tif 000003
【００４７】
前記化学式１のＲ１およびＲ２は、互いに独立に、水素、またはメチル基等の炭素数１〜４のアルキル基であり、ａおよびｂは、それぞれ独立に、１〜２０の整数である。
【００４８】
この点で、３，４−エポキシトリシクロ［５．２．１．０２，６］デカン−９−イルアクリレート、３，４−エポキシトリシクロ［５．２．１．０２，６］デカン−８−イルアクリレートなどが化学式１の構造を形成可能な単量体である点から、より好ましい。
【００４９】
アルカリ可溶性樹脂（Ｂ）の分子量は、例えば、ポリスチレン換算重量平均分子量（以下、重量平均分子量）が５，０００〜２０，０００であり、好ましくは７，０００〜１５，０００であってもよいし、酸価は３０〜１００ｍｇ  ＫＯＨ／ｇであり、より好ましくは４０〜８０ｍｇ  ＫＯＨ／ｇであってもよい。前記重量平均分子量および酸価範囲を満足する場合、固形分含有量が１５重量％〜２２重量％の範囲内でＲｅｓｉｓｔの粘度が２．８〜４．２ｃＰの範囲で調節可能になって平坦化特性が良くなり、アルカリ可溶性樹脂の酸価による現像特性を調節可能でマージンの確保に有利な効果を有することができる。また、前記酸価範囲を満足する場合、現像されず、未現像、残像が発生する問題が発生せず、現像速度が過度に速くなって工程マージンが不良になる問題も解決できる。このため、平坦化特性（ＤＯＰ）に優れて段差形成マージンが改善される効果がある。
【００５０】
前記アルカリ可溶性樹脂は、着色感光性樹脂組成物中の固形分の総重量に対して５〜６０重量％含まれ、２０〜５０重量％含まれることが好ましい。前記アルカリ可溶性樹脂の含有量が前記範囲以内であればパターン形成が容易であり、解像度および残膜率が向上するので、好ましい。
【００５１】
また、前記アルカリ可溶性樹脂（Ｂ）は、アルカリ可溶性樹脂および後述する光重合性化合物（Ｃ）の総重量に対して、（Ｂ）アルカリ可溶性樹脂４０〜８０重量％含まれてもよい。前記範囲内に含まれる場合、現像液への溶解性が十分でパターン形成が容易であり、現像時に露光部の画素部分の膜減少が防止され、非画素部分の欠落性が良好になるので、好ましい。
【００５２】
（Ｃ）光重合性化合物
前記光重合性化合物（Ｃ）は、光および後述する光重合開始剤の作用で重合可能な化合物であって、単官能単量体、２官能単量体、その他の多官能単量体などが挙げられる。
【００５３】
本発明に使用される光重合性化合物（Ｃ）は、ディスプレイ装置の全面遮光層形成用感光性樹脂組成物の現像性、感度、密着性、表面問題などを改良するために、官能基の構造や官能基の数が異なる２個またはそれ以上の光重合性化合物を混合して使用することができ、この分野で一般的に使用されるものであればその種類は特に制限されない。
【００５４】
単官能単量体の具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドンなどが挙げられる。２官能単量体の具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレートなどが挙げられる。その他の多官能単量体の具体例としては、トリペンタエリスリトール（メタ）アクリレート、ポリペンタエリスリトール（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、エトキシ化ジペンタエリスリトールヘキサ（メタ）アクリレート、プロポキシ化ジペンタエリスリトールヘキサ（メタ）アクリレート、ジペンタエリスリトールヘキサ（メタ）アクリレートなどが挙げられ、トリペンタエリスリトール（メタ）アクリレート、ポリペンタエリスリトール（メタ）アクリレートを含む場合、より好ましいことがある。これらのうち、２官能以上の多官能単量体が好ましく使用される。
【００５５】
前記光重合性化合物は、着色感光性樹脂組成物中の固形分の総重量に対して５〜５０重量％含まれてもよい。このような含有量範囲は、最終的に得られるブラックマトリックスまたはスペーサとしての強度や平滑性が良好になる傾向などを多角的に考慮して選定された範囲であって、もしその含有量が前記範囲未満であれば強度および平滑性が不足し、逆に、前記範囲を超える場合、高い強度によってパターニングが容易でない問題が発生するので、前記範囲内で適切に使用される。
【００５６】
また、前記光重合性化合物（Ｃ）は、前記アルカリ可溶性樹脂（Ｂ）および光重合性化合物（Ｃ）の総重量に対して、前記（Ｃ）光重合性化合物２０〜６０重量％含まれてもよい。前記範囲内に含まれる場合、画素部の感度が向上してパターンの強度や平坦性が良好になって、段差形成が容易な効果を有する。
【００５７】
（Ｄ）光重合開始剤
光重合開始剤は、前記光重合性化合物の重合を開始するための化合物で、本発明で特に限定されないが、アセトフェノン系、ベンゾフェノン系、トリアジン系、チオキサントン系、オキシム系、ベンゾイン系、アントラキノン系、およびビイミダゾール系化合物などを使用することができ、これらは、単独または２種以上混合して使用可能である。
【００５８】
前記アセトフェノン系化合物としては、ジエトキシアセトフェノン、２−ヒドロキシ−２−メチル−１−フェニルプロパン−１−オン、ベンジルジメチルケタール、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル［４−（１−メチルビニル）フェニル］プロパン−１−オンのオリゴマーなどが挙げられ、特に、これらのうち、２−ベンジル−２−ジメチルアミノ−１−（４−モルホリノフェニル）ブタン−１−オンが好ましく使用できる。
【００５９】
前記ベンゾフェノン系化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４，４’−ビス（ジメチルアミノ）ベンゾフェノン、４，４’−ビス（ジエチルアミノ）ベンゾフェノンなどが挙げられる。
【００６０】
前記トリアジン系化合物としては、２，４，６−卜リクロロ−ｓ−トリアジン、２−フェニル−４，６−ビス（卜リクロロメチル）−ｓ−トリアジン、２−（３’，４’−ジメトキシスチリル）−４，６−ビス（卜リクロロメチル）−ｓ−トリアジン、２−（４’−メトキシナフチル）−４，６−ビス（卜リクロロメチル）−ｓ−トリアジン、２−（ｐ−メトキシフェニル）−４，６−ビス（卜リクロロメチル）−ｓ−トリアジン、２−（ｐ−トリル）−４，６−ビス（卜リクロロメチル）−ｓ−トリアジン、２−ビフェニル−４，６−ビス（卜リクロロメチル）−ｓ−トリアジン、ビス（卜リクロロメチル）−６−スチリル−ｓ−トリアジン、２−（ナフト１−イル）−４，６−ビス（卜リクロロメチル）−ｓ−トリアジン、２−（４−メトキシナフト１−イル）−４，６−ビス（卜リクロロメチル）−ｓ−トリアジン、２，４−卜リクロロメチル（ピペロニル）−６−トリアジン、２，４−卜リクロロメチル（４’−メトキシスチリル）−６−トリアジンなどが挙げられる。
【００６１】
前記チオキサントン系化合物としては、２−イソプロピルチオキサントン、２，４−ジエチルチオキサントン、２，４−ジクロロチオキサントン、１−クロロ−４−プロポキシチオキサントンなどが挙げられる。
【００６２】
前記オキシム系化合物としては、ｏ−エトキシカルボニル−α−オキシイミノ−１−フェニルプロパン−１−オンなどが挙げられ、市販品として、バスフ社のＯＸＥ０１、ＯＸＥ０２が代表的である。
【００６３】
前記ベンゾイン系化合物としては、ベンゾインメチルエーテル、ベンゾインエチルエーテル、ベンゾインイソプロピルエーテル、ベンゾインイソブチルエーテル、ベンジルジメチルケタールなどが使用可能である。
【００６４】
前記アントラキノン系化合物としては、２−エチルアントラキノン、オクタメチルアントラキノン、１，２−ベンズアントラキノン、２，３−ジフェニルアントラキノンなどが挙げられる。
【００６５】
前記ビイミダゾール系化合物としては、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（トリアルコキシフェニル）ビイミダゾール、４，４’，５，５’位置のフェニル基がカルボアルコキシ基によって置換されているビイミダゾール化合物などが挙げられる。
【００６６】
本発明において、前記光重合開始剤は、着色感光性樹脂組成物中の固形分の総重量に対して０．０５〜１０重量％、好ましくは０．１〜５重量％含まれる。光重合開始剤が前述した範囲内に含まれる場合、着色感光性樹脂組成物が高感度化され、前記着色感光性樹脂組成物を用いて形成した画素部の強度および前記画素部の表面における平滑性が良好になる。
【００６７】
前記光重合開始剤は、光重合開始補助剤を組み合わせて使用してもよい。前記光重合開始剤に光重合開始補助剤を併用すれば、これらを含有する着色感光性樹脂組成物はさらに高感度され、これを用いてセルギャップ保持用支持スペーサを形成する時、生産性が向上するので、好ましい。
【００６８】
光重合開始補助剤は、重合効率を高めるために使用可能であり、アミン系化合物、アルコキシアントラセン系化合物、およびチオキサントン系化合物などが使用できる。
【００６９】
前記アミン系化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸−２−ジメチルアミノエチル、４−ジメチルアミノ安息香酸２−エチルヘキシル、Ｎ，Ｎ−ジメチルパラトルイジン、４，４’−ビス（ジメチルアミノ）ベンズフェノン（通称、ミヒラーズケトン）、４，４’−ビス（ジエチルアミノ）ベンゾフェノン、４，４’−ビス（エチルメチルアミノ）ベンゾフェノンなどが挙げられ、なかでも、４，４’−ビス（ジエチルアミノ）ベンゾフェノンが好ましい。
【００７０】
前記アルコキシアントラセン系化合物としては、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００７１】
前記チオキサントン系化合物としては、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００７２】
前記光重合開始補助剤は、直接製造または市販のものを購入して使用することができ、一例として、商品名「ＥＡＢ−Ｆ」［製造元：保土谷化学工業株式会社］シリーズなどを使用することができる。
【００７３】
前記光重合開始補助剤は、光重合開始剤１モルあたり、通常１０モル以下、好ましくは０．０１〜５モルの範囲内で使用することが好ましい。前記範囲内で光重合開始補助剤を使用する場合、重合効率を高めて生産性向上効果を期待することができる。
【００７４】
（Ｅ）溶剤
前記溶剤としては、前記言及したものの組成を溶解または分散させることができるものであればいずれも使用可能であり、本発明において特に限定しない。好ましくは、塗布性および乾燥性の面から、沸点が１００〜２００℃の有機溶剤を使用することができる。
【００７５】
代表的に、使用可能な溶剤としては、アルキレングリコールモノアルキルエーテル類、アルキレングリコールアルキルエーテルアセテート類、芳香族炭化水素類、ケトン類、低級および高級アルコール類、環状エステル類などが挙げられる。より具体的には、エチレングリコールモノメチルエーテル、エチレングリコールモノエチルエーテル、エチレングリコールモノプロピルエーテル、エチレングリコールモノブチルエーテルなどのアルキレングリコールモノアルキルエーテル類；ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類；メチルセロソルブアセテート、エチルセロソルブアセテート、プロピレングリコールモノメチルエーテルアセテート、プロピレングリコールモノエチルエーテルアセテート、プロピレングリコールモノプロピルエーテルアセテート、メトキシブチルアセテート、およびメトキシペンチルアセテートなどのアルキレングリコールアルキルエーテルアセテート類；ベンゼン、トルエン、キシレン、メシチレンなどの芳香族炭化水素類；メチルエチルケトン、アセトン、メチルアミルケトン、メチルイソブチルケトン、シクロヘキサノンなどのケトン類；エタノール、プロパノール、ブタノール、ヘキサノール、シクロヘキサノール、エチレングリコール、グリセリンなどのアルコール類；３−エトキシプロピオン酸エチル、３−メトキシプロピオン酸メチルなどのエステル類；γ−ブチロラクトンなどの環状エステル類などが挙げられる。
【００７６】
前記溶剤のうち、好ましくは、アルキレングリコールアルキルエーテルアセテート類、ケトン類、３−エトキシプロピオン酸エチルや、３−メトキシプロピオン酸メチルなどのエステル類が使用可能であり、より好ましくは、プロピレングリコールモノメチルエーテルアセテート、プロピレングリコールモノエチルエーテルアセテート、シクロヘキサノン、３−エトキシプロピオン酸エチル、３−メトキシプロピオン酸メチルなどが使用可能である。これらの溶剤は、１種単独または２種以上混合して使用できる。
【００７７】
前記溶剤は、着色感光性樹脂組成物の総重量に対して７８〜８５重量％含まれる。前記溶剤が前述した範囲内に含まれると、ロールコーター、スピンコーター、スリットアンドスピンコーター、スリットコーター（ダイコーターともいう場合がある）、およびインクジェットなどの塗布装置で塗布した時、塗布性が良好になる。
【００７８】
（Ｆ）添加剤
本発明の着色感光性樹脂組成物は、多様な目的のためにこの分野で公知の添加剤をさらに含んでもよい。このような添加剤としては、熱開始剤、分散剤、充填剤、他の高分子化合物、紫外線吸収剤、凝集防止剤、硬化剤、密着促進剤、酸化防止剤、表面改質剤などが挙げられる。
【００７９】
前記熱開始剤は、熱によって酸を発生させる物質であって、前記着色感光性樹脂組成物が硬化する過程で加えられる熱処理（例えば、ポストベークなど）によって酸を発生してパターンの硬化を促進する成分を称する。
【００８０】
本発明の他の実施形態において、前記熱開始剤は、下記化学式２で表されてもよい。
【００８１】
【化２】
2019086781.tif 000004
【００８２】
前記化学式２において、
Ｒ２は、炭素数３〜８シクロアルキル基であり、
Ｒ３は、炭素数１〜８アルキル基または炭素数６〜１０アリール基である。
【００８３】
本発明において、アルキル基は特に限定されないが、直鎖もしくは分枝鎖であってもよく、炭素数は１〜８のものが好ましい。具体例としては、メチル、エチル、ｎ−プロピル、イソプロピル、ｎ−ブチル、イソブチル、ｔｅｒｔ−ブチル、ｓｅｃ−ブチル、１−メチル−ブチル、１−エチル−ブチル、ｎ−ペンチル、イソペンチル、ネオペンチル、ｔｅｒｔ−ペンチル、ｎ−ヘキシル、１−メチルペンチル、２−メチルペンチル、４−メチル−２−ペンチル、３，３−ジメチルブチル、２−エチルブチル、ｎ−ヘプチル、１−メチルヘキシル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されない。
【００８４】
本発明において、シクロアルキル基は、炭素数３〜８のものが好ましい。具体例としては、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これらに限定されない。
【００８５】
前記シクロアルキル基は、ヒドロキシ基で置換もしくは非置換であってもよいが、同じくこれに限定されない。
【００８６】
本発明において、前記アリール基は特に限定されないが、炭素数６〜８のものが好ましく、単環式アリール基または多環式アリール基であってもよい。前記単環式アリール基としては、フェニル基、ビフェニル基、ターフェニル基、スチルベニル基などになってもよいが、これらに限定されるものではない。前記多環式アリール基としては、ナフチル基、アントラセニル基、フェナントリル基、ピレニル基、ペリレニル基、クリセニル基、フルオレニル基などになってもよいが、これらに限定されるものではない。
【００８７】
前記アリール基は、アルキル基、具体的には、メチル基で置換もしくは非置換であってもよい。
【００８８】
具体的には、前記化学式２で表される熱開始剤は、下記化学式２−１〜２−３で表されてもよいし、それぞれ単独でまたは２種以上混合して使用することができる。
【００８９】
【化３】
2019086781.tif 000005
【００９０】
前記熱開始剤の含有量に関連し、添加剤のうち熱開始剤が単独で含まれる場合、着色感光性樹脂組成物中の固形分の総重量に対して１〜１０重量％含まれてもよいし、１〜５重量％含まれる場合、より好ましいことがある。前記のような含有量で含まれる場合には、工程性およびアンダーカットにより好ましい。
【００９１】
前記熱開始剤が前記範囲未満で含まれる場合、耐溶剤性の効果がわずかであり得、前記範囲を超える場合、現像速度が速くなって剥離タイプの現像性の問題点がありうるので、前記範囲内に含まれることが好ましい。
【００９２】
前記分散剤としては、市販の界面活性剤を用いることができ、フッ素系界面活性剤、ウレタン系界面活性剤などが使用できる。前記フッ素系界面活性剤としては、ＢＭ−１０００、ＢＭ−１１００（ＢＭ  Ｃｈｅｍｉｅ社）、フロラードＦＣ−１３５／ＦＣ−１７０Ｃ／ＦＣ−４３０（住友スリーエム（株））、ＳＨ−２８ＰＡ／−１９０／ＳＺ−６０３２（東レシリコーン（株））などが使用できる。前記ウレタン系界面活性剤としては、ＤｉｐｅｒＢＹＫ−１６３（ＢＹＫ社）が挙げられる。また、Ｓｏｌｓｐｅｒｓｅ５０００（Ｌｕｂｒｉｚｏｌ社）のような分散補助剤も添加可能である。
【００９３】
前記充填剤としては、ガラス、シリカ、アルミナなどが使用可能であり、他の高分子化合物としては、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などが使用できる。
【００９４】
前記紫外線吸収剤としては、２−（３−ｔｅｒｔ−ブチル−２−ヒドロキシ−５−メチルフェニル）−５−クロロベンゾトリアゾール、アルコキシベンゾフェノンなどが使用可能であり、凝集防止剤としては、ポリアクリル酸ナトリウムなどが使用可能である。
【００９５】
前記他の高分子化合物としては、相溶性に影響がない限り限定はないが、好ましくは、ビスフェノールＡ型エポキシ樹脂、フェノールノボラック型エポキシ樹脂、クレゾールノボラック型エポキシ樹脂、環状脂肪族エポキシ樹脂、グリシジルエステル型エポキシ樹脂、グリシジルアミン型エポキシ樹脂、複素環式エポキシ樹脂、グリシジルメタクリレートを（共）重合した樹脂などが挙げられる。これらのうち、ビスフェノールＡ型エポキシ樹脂、クレゾールノボラック型エポキシ樹脂、グリシジルエステル型エポキシ樹脂などが好ましい。
【００９６】
これらの添加剤は、１種または２種以上が使用可能であり、前記添加剤は、着色感光性樹脂組成物中の固形分の総重量に対して０．０１〜１０重量％含まれ、好ましくは０．０５〜２重量％含まれてもよい。
【００９７】
一例として、着色剤を溶剤に添加した後、残りの組成およびその他添加剤を添加して、撹拌により得ることができる。この時、前記着色剤は、顔料などを予め溶剤またはアルカリ可溶性樹脂に溶解または分散させたミルベイス形態で添加される。添加剤は、溶液形態の場合、着色剤とともに溶媒に予め添加されてもよい。
【００９８】
このように製造された着色感光性樹脂組成物は、表示装置、好ましくは、液晶表示装置のブラックマトリックス、セルギャップ保持のためのカラムスペーサまたはブラックカラムスペーサの製造に好ましく使用できる。
【００９９】
本発明はまた、上述した着色感光性樹脂組成物が３．０μｍの厚さを有する硬化膜に形成時、４００〜６００ｎｍの範囲の波長に対して０．１％以下の光透過度を示し；７００ｎｍ〜７５０ｎｍの範囲の波長に対して１０％以下の光透過度を示し；９５０ｎｍの範囲の波長に対して１５％以上の光透過度を示すことを特徴とする着色感光性樹脂組成物を提供する。
【０１００】
特に、本発明の着色感光性樹脂組成物は、ブラックカラムスペーサ（ブラックマトリックス一体型スペーサ）の製造に好ましく使用可能であり、前記ブラックカラムスペーサは、ブラックマトリックスとカラムスペーサをそれぞれ形成するのではなく、１つのパターンでブラックマトリックスとカラムスペーサとが一体に形成されたものを意味する。
【０１０１】
本発明はまた、前記着色感光性樹脂組成物で製造されたブラックマトリックス、カラムスペーサまたはブラックカラムスペーサを含むカラーフィルタに関する。
【０１０２】
また、前記カラーフィルタを含む表示装置に関する。
【０１０３】
フォトリソグラフィ方法によるブラックマトリックス、カラムスペーサまたはブラックカラムスペーサを形成する通常のパターニング工程は、
ａ）基板に着色感光性樹脂組成物を塗布するステップと、
ｂ）溶媒を乾燥するプリベークステップと、
ｃ）得られた被膜上にフォトマスクを当てて活性光線を照射して露光部を硬化させるステップと、
ｄ）アルカリ水溶液を用いて未露光部を溶解する現像工程を行うステップと、
ｅ）乾燥およびポストベーク実行ステップとを含んでなる。
【０１０４】
前記基板は、ガラス基板やポリマー板が使用される。ガラス基板としては、特に、ソーダ石灰ガラス、バリウム、またはストロンチウム含有ガラス、鉛ガラス、アルミノケイ酸ガラス、ホウケイ酸ガラス、バリウムホウケイ酸ガラス、または石英などが好ましく使用可能である。また、ポリマー板としては、ポリカーボネート、アクリル、ポリエチレンテレフタレート、ポリエーテルスルフィド、またはポリスルホンなどが挙げられる。
【０１０５】
この時、塗布は、所望の厚さが得られるように、ロールコーター、スピンコーター、スリットアンドスピンコーター、スリットコーター（ダイコーターともいう場合がある）、インクジェットなどの塗布装置を用いた湿式コーティング方法により行われる。
【０１０６】
プリベークは、オーブン、ホットプレートなどによって加熱することにより行われる。この時、プリベークにおける加熱温度および加熱時間は、使用する溶剤に応じて適宜選択され、例えば、８０〜１５０℃の温度で１〜３０分間行われる。
【０１０７】
また、プリベークの後に行われる露光は、露光器によって行われてフォトマスクを介して露光することにより、パターンに対応する部分のみを感光させる。この時、照射する光は、例えば、可視光線、紫外線、Ｘ線、および電子線などが可能である。
【０１０８】
露光後のアルカリ現像非露光部分の除去されない部分の着色感光性樹脂組成物を除去する目的で行われ、この現像によって所望のパターンが形成される。このアルカリ現像に適した現像液としては、例えば、アルカリ金属やアルカリ土類金属の炭酸塩の水溶液などを使用することができる。特に、炭酸ナトリウム、炭酸カリウム、炭酸リチウムなどの炭酸塩を１〜３重量％を含有するアルカリ水溶液を用いて、１０〜５０℃、好ましくは２０〜４０℃の温度範囲内で現像器または超音波洗浄器などを用いて行う。
【０１０９】
ポストベークは、パターニングされた膜と基板との密着性を高めるために行い、８０〜２２０℃で１０〜１２０分の条件で熱処理により行われる。ポストベークは、プリベークと同じく、オーブン、ホットプレートなどを用いて行う。
【０１１０】
この時、ブラックマトリックスの膜厚さとしては、０．２μｍ〜２０μｍが好ましく、０．５μｍ〜１０μｍがより好ましく、０．８μｍ〜５μｍが特に好ましい。
【０１１１】
また、カラムスペーサおよびブラックカラムスペーサの膜厚さとしては、０．１μｍ〜８μｍが好ましく、０．１μｍ〜６μｍがより好ましく、０．１μｍ〜４μｍが特に好ましい。
【０１１２】
本発明の着色感光性樹脂組成物で製造されたブラックマトリックス、カラムスペーサまたはブラックカラムスペーサは、光学密度、密着性、電気絶縁性、遮光性などの物性に優れるだけでなく、耐熱性および耐溶剤性などに優れて液晶表示装置の信頼度を向上させることができる。
【０１１３】
以下、実施例を通じて本発明をより詳細に説明する。しかし、下記の実施例は本発明をより具体的に説明するためのものであって、本発明の範囲が下記の実施例によって限定されるものではない。下記の実施例は本発明の範囲内で当業者によって適切に修正、変更可能である。
【実施例】
【０１１４】
製造例１：アルカリ可溶性樹脂Ｂ１の製造
撹拌機、温度計、還流冷却管、滴下漏斗および窒素導入管を備えた内容積１リットルの分離型フラスコに、プロピレングリコールモノメチルエーテルアセテート（以下、「ＰＧＭＥＡ」という）２７７ｇを投入、８０℃に昇温後、３，４−エポキシトリシクロ［５．２．１．０２，６］デカン−９−イルアクリレートと３，４−エポキシトリシクロ［５．２．１．０２，６］デカン−８−イルアクリレートとの混合物［５０：５０（モル比）］（すなわち、下記化学式１−１および化学式１−２で表される化合物、Ｒａ＝Ｈ）３０１ｇ、メタクリル酸４９ｇ、およびアゾビスジメチルバレロニトリル２３ｇをメトキシブチルアセテート３５０ｇに溶解させた混合溶液を５時間かけて滴下し、また、３時間熟成することにより、共重合体溶液（固形分濃度３５．０％）を得た。得られた共重合体の酸価（ｄｒｙ）は６０．２ｍｇ  ＫＯＨ／ｇ、重量平均分子量（Ｍｗ）は９，０００であった。
【０１１５】
【化４】
2019086781.tif 000006
【０１１６】
（式中、Ｒａは、水素原子、または炭素数１〜４のアルキル基などを示し、Ｒｂは、単結合、または炭素数１〜１８のアルキレン基などを示す。）
【０１１７】
製造例２：アルカリ可溶性樹脂Ｂ２の製造
撹拌機、温度計、還流冷却管、滴下漏斗および窒素導入管を備えた内容積１リットルの分離型フラスコに、プロピレングリコールモノメチルエーテルアセテート（以下、「ＰＧＭＥＡ」という）２７７ｇを投入、８０℃に昇温後、３，４−エポキシトリシクロ［５．２．１．０２，６］デカン−９−イルアクリレートと３，４−エポキシトリシクロ［５．２．１．０２，６］デカン−８−イルアクリレートとの混合物［５０：５０（モル比）］(すなわち、前記化学式１−１および化学式１−２で表される化合物、Ｒａ＝Ｈ)３０１ｇ、メタクリル酸４９ｇ、およびアゾビスジメチルバレロニトリル２３ｇをメトキシブチルアセテート３５０ｇに溶解させた混合溶液を８時間かけて滴下し、また、３時間熟成することにより、共重合体溶液（固形分濃度３５．０％）を得た。得られた共重合体の酸価（ｄｒｙ）は６１．５ｍｇ  ＫＯＨ／ｇ、重量平均分子量（Ｍｗ）は１５，０００であった。
【０１１８】
製造例３：アルカリ可溶性樹脂Ｂ３の製造
撹拌機、温度計、還流冷却管、滴下ロートおよび窒素導入管を備えた分離型フラスコに、メチルメタクリレート７２重量部、アクリル酸３重量部、プロピレングリコールモノメチルエーテルアセテート（以下、「ＰＧＭＥＡ」という）をモノマーの合計量に対して２倍量、２，２’−アゾビス（２−メチルブチロニトリル）をモノマーの合計量（１００重量部）に対して５重量部添加し、均一に溶解させた。その後、窒素気流下、８５℃で２時間撹拌し、再度１００℃で１時間反応させた。得られた溶液にグリシジルメタクリレートを２５重量部、トリエチルアミンをグリシジルメタクリレートに対して１０重量部、ヒドロキノンをグリシジルメタクリレートに対して１重量部、および注入したモノマーとグリシジルメタクリレートとを合わせた重量が３５重量％となるようにＰＧＭＥＡをさらに添加し、１００℃で５時間撹拌し、目的の共重合体溶液（固形分濃度３１．５％）を得た。得られた共重合体の重量平均分子量（Ｍｗ）は３０，０００であり、酸価（ｄｒｙ）は７２ｍｇ  ＫＯＨ／ｇであった。
【０１１９】
実施例１〜１６および比較例１〜５
着色剤、アルカリ可溶性樹脂、分散剤、および溶剤を混合した混合物を、ペイントシェーカーにて常温で８時間分散処理した。０．１ｍｍのジルコニアビーズを用いて分散を進行させ、分散終了後にフィルタリングして、着色分散液を製造した。
【０１２０】
前記着色分散液と、アルカリ可溶性樹脂、光重合性化合物、光重合開始剤、および溶剤を混合して着色感光性樹脂組成物を製造し、その含有量を下記表１に示した。（単位：ｇ）
【０１２１】
【表１】
2019086781.tif 000007
【０１２２】
ＯＢＰ：ラクタム系有機ブラック顔料
Ｖ２９：Ｃ．Ｉ．ピグメントバイオレット２９
Ｂ６０：Ｃ．Ｉ．ピグメントブルー６０
ＣＢ：カーボンブラック
アルカリ可溶性樹脂：
Ｂ１）製造例１で製造したアルカリ可溶性樹脂
Ｂ２）製造例２で製造したアルカリ可溶性樹脂
Ｂ３）製造例３で製造したアルカリ可溶性樹脂
光重合性化合物（官能基として（メタ）アクリレート基使用）
光重合性化合物：Ｖｉｓｃｏａｔ＃８０２（８官能、大阪有機化学）
光重合開始剤：１−［９−エチル−６−（２−メチルベンゾイル）−９Ｈ−カルバゾール−３−イル］−エタノン−１−（Ｏ−アセチルオキシム）（Ｉｒｇａｃｕｒｅ  ＯＸＥ−０２：Ｃｉｂａ社）
添加剤：Ｉ−ＰＡＧ−２５０（ＢＡＳＦ社）および／またはＦ５５４（ＤＩＣ社；表面改質剤）
溶剤：プロピレングリコールモノメチルエーテルアセテート
【０１２３】
実験例１．着色感光性樹脂組成物の物性の測定
１−１．粘度の測定
前記実施例の組成から得られた着色感光性樹脂組成物の粘度は、２５℃でブルックフィールド粘度計（Ｂｒｏｏｋｆｉｅｌｄ  Ｖｉｓｃｏｍｅｔｅｒ  ＤＶ−Ｉ＋、ＢＲＯＯＫＦＩＥＬＤ社製造）で測定して、結果を下記表２に示した。
【０１２４】
１−２．基板の作製および光特性の測定（光学密度、Ｕｖ−ｖｉｓ）
５ｃｍ×５ｃｍのガラス基板（コーニング社）を中性洗剤および水で洗浄後、乾燥した。前記ガラス基板上に、前記実施例１〜１６および比較例１〜５で製造した着色感光性樹脂組成物それぞれを最終膜厚さが３．０（±０．２）μｍとなるようにスピンコーティングし、８０〜１２０℃で前焼成し１〜２分間乾燥して溶剤を除去して、予備硬化膜を形成した。
【０１２５】
その後、露光量２５〜３５ｍＪ／ｃｍ２で露光してパターンを形成し、アルカリ水溶液を用いて非露光部を除去した。次に、２００〜２５０℃で後焼成を１０〜３０分間行って、着色基板を製造した。
【０１２６】
形成された硬化膜を光学密度計（３６１Ｔ、Ｘ−ｒｉｔｅ社）を用いて５５０ｎｍにおける透過率を測定して、１μｍの厚さに対する光学密度を求めて、下記表２に示した。
【０１２７】
また、前記形成された硬化膜をＵＶ−ｖｉｓ（ＵＶ−２５５０；Ｓｈｉｍａｄｚｕ社）を用いて光特性を評価し、評価基準は下記の通りであり、結果を下記表２に示した。
【０１２８】
＜光特性評価基準１：７００〜７５０ｎｍの波長範囲内＞
○：優秀、光透過性１０％以下
△：不十分、光透過性１０％超過１２％以下
×：悪化、光透過性１２％超過
【０１２９】
＜光特性評価基準２：９５０ｎｍの波長範囲内＞
○：優秀、光透過性１５％以上
△：不十分、光透過性１３％以上１５％未満
×：悪化、光透過性１３％未満
【０１３０】
１−３．信頼性評価
前記１−２の方法で形成された硬化膜が被せられたガラス基板を３×３ｃｍに切った後、これをＮＭＰ溶液に浸漬させた後、１００℃で６０分間熱を加えた。その後、ＮＭＰ溶液のみを抽出して、ＮＭＰ溶剤の溶出程度をＵＶ−ｖｉｓ  ｓｐｅｃｔｒｏｍｅｔｅｒを用いて吸光度を測定して、その結果を下記表２に記載した。
【０１３１】
＜信頼性評価基準＞
○：優秀、吸光度０．５以下
△：不十分、吸光度０．５超過０．８以下
×：悪化、吸光度０．８超過
【０１３２】
１−４．弾性回復率評価
前記１−２の基板の作製のように、カラムスペーサパターンのある基板を作製した。前記作製された基板をＳＮＵ（ＳＩＳ−２０００、ＳＮＵ社）を用いて基準状態でパターンの厚さおよび高さを測定した。この後、硬度計（Ｎａｎｏ−ｉｎｄｅｎｔｅｒ  ＨＭ５００、Ｆｉｓｈｅｒ社）を平面押子を用いてパターンが１μｍ変形する地点まで２ｍＮ／ｓｅｃの速度で押し付け、１μｍ変形する地点で５秒間Ｈｏｌｄｉｎｇ  Ｔｉｍｅをもった。この後、ＳＮＵを用いてパターンの厚さおよび高さを測定し、前後のパターンの厚さの変化から弾性回復率を測定した。具体的な評価基準は下記の通りであり、評価結果は下記表２に記載した。
【０１３３】
＜弾性回復率評価基準＞
優秀◎：９８％以上
良好○：９６％以上〜９８％未満
不十分△：９４％以上〜９６％未満
悪化×：９４％未満
【０１３４】
１−５．平坦化特性（ＤＯＰ：Ｄｅｇｒｅｅ  ｏｆ  Ｐｌａｎａｒｉｚａｔｉｏｎ）の測定
パターンの形成されている基板（５ｃｍ×５ｃｍのｇｌａｓｓ基板）に、前記実施例１〜１６および比較例１〜５で製造した着色感光性樹脂組成物それぞれを最終膜厚さが３．０（±０．２）μｍとなるようにスピンコーティングし、８０〜１２０℃で前焼成し１〜２分間乾燥して溶剤を除去して、予備硬化膜を形成した。
【０１３５】
その後、露光量２５〜３５ｍＪ／ｃｍ２で全面を露光して全面パターンを形成し、アルカリ水溶液を用いて現像を進行させる。次に、２００〜２５０℃で後焼成を１０〜３０分間行って、全面着色基板を製造した。
【０１３６】
製造された全面着色基板を膜厚測定器（ＤＥＫＴＡＫ６Ｍ、Ｖｅｅｃｏ社）により下部にパターンのある部分とない部分との厚さを測定した後、予め測定しておいた下部基材のパターンの厚さを用いて平坦化特性（ＤＯＰ）を測定する。
【０１３７】
＜平坦化特性（ＤＯＰ）評価基準＞
下部パターンの厚さ：１．１７ｕｍ、下部パターンのない平坦化部の厚さ：３．２０ｕｍにて、
◎：極めて優秀、３０％以上６０％以下
○：優秀、１５％以上３０％未満、６０％超過７５％以下
△：不十分、１０％以上１５％未満、７５％超過８５％以下
×：悪化、１０％未満、８５％超過
【０１３８】
【表２】
2019086781.tif 000008
【０１３９】
前記表から確認されるように、本発明の平坦化特性値の範囲を満足する実施例１〜１６の着色感光性樹脂組成物は、優れた光学密度、遮光特性、信頼性および粘度特性を示すだけでなく、弾性回復率にも優れた結果を示した。特に、３０％〜６０％の範囲の平坦化特性値を有する実施例１〜１２は、著しく優れた弾性回復率値を示すことを確認することができた。
【０１４０】
一方、本発明の平坦化特性値の範囲を超える比較例１〜５の場合、本発明の実施例と比較して、著しく低下した光学密度、遮光特性、信頼性、粘度および弾性回復率効果を示した。
【図１】
2019086781.tif 000010